СПОСОБ ЭПОКСИДИРОВАНИЯ

2
2
1. Способ повышения эффективности катализатора эпоксидирования на основе серебра, содержащего носитель, содержащий, по меньшей мере, 80% альфа-оксида алюминия и имеющий объем пор от 0,3 мл/г до 1,2 мл/г, площадь поверхности от 0,3 м/г до 3,0 м/г и структуру пор, которая обеспечивает, по меньшей мере, одну из следующих характеристик: извилистость 7 или менее, сужение 4 или менее и проницаемость 30 мД или больше; каталитическое количество серебра, расположенное на и/или в указанном носителе; и промотирующее количество одного или нескольких промоторов, расположенных на указанном носителе; который дополнительно включает в себя:
инициирование реакции эпоксидирования путем взаимодействия композиции сырьевого газа, содержащего этилен и кислород, присутствующие в соотношении от примерно 2,5:1 до примерно 12:1, в присутствии катализатора эпоксидирования на основе серебра при температуре примерно от 200°С примерно до 230°С; и
последующее повышение температуры либо ступенчато, либо непрерывно.
2. Способ по п.1, где стадию последующего повышения осуществляют ступенчато.
3. Способ по п.1, где в состав сырьевого газа входит примерно от 20 мол.% примерно до 35 мол.% этилена, примерно от 3 мол.% до 8 мол.% кислорода и менее 2 мол.% диоксида углерода.
4. Катализатор эпоксидирования этилена на основе серебра по п.1, где указанные один или несколько промоторов включают промоторы на основе щелочного металла группы 1, один или несколько переходных металлов, один или несколько щелочноземельных металлов группы 2 или любую их комбинацию.
5. Способ по п.1, где стадия с последовательным увеличением включает ступенчатое повышение температуры на величину примерно от 5°C до 10°C до второй температуры и поддержание при второй температуре в течение примерно от 25 часов примерно до 100 часов, а затем последующее ступенчатое увеличение температуры на величину примерно от 5°С примерно до 10°С до третьей температуры и выдерживание при третьей температуре в течение примерно от 25 часов примерно до 100 часов.
6. Способ по п.1, где последующая стадия повышения температуры включает в себя ступенчатое повышение температуры в одну или более стадий до более высокой температуры, при этом каждая температура на каждой стадии повышается на величину примерно от 5°C примерно до 10°C, по сравнению с температурой предыдущей стадии.
7. Способ по п.2, где выдерживание на каждой температурной стадии осуществляют в течение периода примерно от 20 часов примерно до 100 часов.
8. Катализатор эпоксидирования этилена на основе серебра по п.1, где указанные один или несколько переходных металлов включают рений, молибден, вольфрам или любую их комбинацию.
9. Катализатор эпоксидирования этилена на основе серебра по п.1, где указанные промоторы на основе щелочного металла 1 группы выбраны из группы, состоящей из цезия, лития, натрия, калия и рубидия.
10. Катализатор эпоксидирования этилена на основе серебра по п.1, где указанные один или несколько промоторов содержат промотирующую комбинацию рения, цезия и лития.
11. Катализатор эпоксидирования этилена на основе серебра по п.1, где указанное каталитическое количество серебра составляет от 10 до 50 мас.%.
12. Катализатор эпоксидирования этилена на основе серебра по п.1, где указанный носитель имеет кристаллиты оксида алюминия, имеющие морфологию пластинок, с содержанием менее 20 об.%.